(57)【要約】【解決手段】本発明は、色素増感太陽電池の対電極及びその製造方法に関する。対電極は、導電性基板と、導電性基板の少なくとも一方の面に被覆された酸をドープしたポリアニリン層とを備えている。対電極の導電率を高め、Ｉ3-と伝導帯における電子との再結合の確率を低下し、酸をドープしたポリアニリン層と導電性基板との結合強度を高める。対電極及び外部回路間の電子伝送速度及び対電極の導電率を更に高め、且つ製造コストを低減する。また製造方法の製造工程は簡単であり、性能が安定した対電極を製造し、生産性を高め、設備に対する要件を少なくし、従って工業生産に適している。
2013539168.tif 000002
【特許請求の範囲】
【請求項１】
色素増感太陽電池の対電極において、
導電性基板を備えており、
該導電性基板の少なくとも一方の面に、酸をドープしたポリアニリン層が被覆されていることを特徴とする色素増感太陽電池の対電極。
【請求項２】
前記酸をドープしたポリアニリン層の厚さは、２０ｎｍ〜５μｍであることを特徴とする請求項１に記載の色素増感太陽電池の対電極。
【請求項３】
前記酸をドープしたポリアニリン層における酸は、機能性有機プロトン酸であることを特徴とする請求項１又は２に記載の色素増感太陽電池の対電極。
【請求項４】
前記酸をドープしたポリアニリン層における酸は、スルホン酸及び／又はクエン酸であることを特徴とする請求項１又は２に記載の色素増感太陽電池の対電極。
【請求項５】
前記スルホン酸は、カンフルスルホン酸、ドデシルスルホン酸、スルホサリチル酸、ｐ−スチレンスルホン酸、ナフタレンスルホン酸、ジノニルナフタレンスルホン酸、ジオクチルスルホコハク酸及びスルファニル酸からなる群より選ばれる少なくとも１つであることを特徴とする請求項４に記載の色素増感太陽電池の対電極。
【請求項６】
色素増感太陽電池の対電極の製造方法において、
酸をドープしたポリアニリン溶液及び導電性基板を準備する工程と、
前記酸をドープしたポリアニリン溶液を、前記導電性基板の少なくとも一方の面に塗布して乾燥し、酸をドープしたポリアニリン層が前記導電性基板の少なくとも一方の面に被覆された色素増感太陽電池の対電極を得る工程と
を含むことを特徴とする色素増感太陽電池の対電極の製造方法。
【請求項７】
前記酸をドープしたポリアニリン溶液を準備する工程は、
固有状態のポリアニリン、酸及び溶剤を準備する工程と、
前記固有状態のポリアニリンと酸とを混合し、更に水浴で加熱し、及び／又は超音波処理を行い、その後、洗浄、濾過及び乾燥して、酸をドープしたポリアニリン前駆体を得る工程と、
該酸をドープしたポリアニリン前駆体を前記溶剤中で溶解して希釈し、前記酸をドープしたポリアニリン溶液を得る工程と
を含むことを特徴とする請求項６に記載の色素増感太陽電池の対電極の製造方法。
【請求項８】
前記固有状態のポリアニリンと酸とを１：２〜１：５の質量比で混合し、
前記酸をドープしたポリアニリン溶液における酸をドープしたポリアニリンの質量濃度が、１〜２０％であることを特徴とする請求項７に記載の色素増感太陽電池の対電極の製造方法。
【請求項９】
前記溶剤は、脱イオン水、Ｎ−メチルピロリドン、メタノール、イソプロパノール、ｎ−ブタノ−ル及びエタノールからなる群より選ばれる少なくとも１つであり、
前記酸は、カンフルスルホン酸、ドデシルスルホン酸、スルホサリチル酸、ｐ−スチレンスルホン酸、ナフタレンスルホン酸、ジノニルナフタレンスルホン酸、ジオクチルスルホコハク酸、スルファニル酸、クエン酸、塩酸、硫酸及び過塩素酸からなる群より選ばれる少なくとも１つであることを特徴とする請求項７に記載の色素増感太陽電池の対電極の製造方法。
【請求項１０】
前記導電性基板に表面処理を行う工程を更に含み、
前記導電性基板に行われる表面処理は、酸素プラズマ処理、ＵＶ−オゾン処理、王水処理、過酸化水素処理、酸処理及び化学研磨処理からなる群より選ばれる少なくとも１つであり、
前記酸をドープしたポリアニリン溶液を前記導電性基板に塗布する工程は、スピンコート法、バーコータ法、スクリーン印刷法又はスプレー塗布法であり、
乾燥の温度は、０℃より高く、且つ２００℃以下であることを特徴とする請求項６に記載の色素増感太陽電池の対電極の製造方法。
【発明の詳細な説明】
【技術分野】
【０００１】
本発明は、太陽電池の技術分野に属し、具体的には色素増感太陽電池の対電極及びその製造方法に関する。
【背景技術】
【０００２】
１９８０年代以降、色素増感太陽電池は研究者に注目されている。１９９１年に、スイスのスイス連邦工科大学ローザンヌ校のエム．グレッツェル（Ｍ．Ｇｒａｔｚｅｌ）教授及び彼の研究チームは、多孔質電極の色素増感の研究において重要な発見をした。彼らは、光増感剤として遷移金属であるルテニウムを含有する有機合成色素により増感された多孔質の二酸化チタン（ＴｉＯ2 ）薄膜電極を光陽極として用い、ヨウ素及びヨウ化リチウムを電解質として用い、白金電極を対電極として用いて新たな太陽電池である色素増感太陽電池を組み立て、ＡＭ１．５及び１００ｍＷ／ｃｍ2 の模擬太陽光の照射下で７．１％〜７．９％の光電変換効率を得た。１９９３年には、エム．グレッツェル（Ｍ．Ｇｒａｔｚｅｌ）教授らは光電変換効率が１０％に達するナノメートルサイズの色素増感太陽電池を更に報告した。１９９７年には、光電変換効率が１０〜１１％に更に増加し、短絡回路電流が１８ｍＡ／ｃｍ2 になり、開回路電圧が７２０ｍＶに達した。それ以降、色素増感太陽電池は、全世界の大きな注目を集めている。
【先行技術文献】
【特許文献】
【０００３】
【特許文献１】中華人民共和国特許出願公開第1415645 号明細書
【発明の概要】
【発明が解決しようとする課題】
【０００４】
色素増感太陽電池は主に、透明な導電性基板、多孔質ナノ結晶薄膜、増感剤、電解質（ヨウ化物イオンＩ- ／三ヨウ化物イオンＩ3-）溶液、及び透明な対電極から構成されている。色素増感太陽電池の光電変換のメカニズムとして、太陽光を色素増感太陽電池に照射すると、色素分子が太陽光からエネルギーを吸収し、色素分子中の電子が励起されて励起状態に遷移する。励起状態にある電子は、ＴｉＯ2 伝導帯に迅速に送られ、色素分子は電子の損失により酸化状態になる。ＴｉＯ2 伝導帯に送られた電子はＴｉＯ2 膜中で迅速に伝送され、膜と導電性ガラスとの接触面に瞬時に達し、導電性基板上に集まり、外部回路を通じて対電極に流れる。酸化状態にある色素分子は、電解質（Ｉ- ／Ｉ3-）溶液中の電子供与体（Ｉ- ）から電子を受けて基底状態に戻り、色素分子が再生される。電解質溶液中の電子供与体（還元剤）は、電子を与えた後、対電極まで拡散し、電子を受けて還元される。このようにして光電化学反応サイクルが完成される。対電極は主に電子を集めるために用いられ、Ｉ- ／Ｉ3-と陰極電子との電子交換速度を速めて、Ｉ3-とＴｉＯ2 伝導帯における電子との再結合の確率を最大限に低下させる。しかしながら、現在用いられている対電極は主に、表面被覆のために白金を用いた対電極である。このような対電極の触媒能力は優れているが、白金自体が高価且つ希少な材料であり、その製造工程が複雑であるため、このような対電極の製造コストが高くなり、大量生産及び適用に不利である。従って、白金電極を取替えて使用すべく、廉価且つ高効率の対電極のための新たな材料を開発することが本技術分野の傾向になっている。
【０００５】
本発明の目的は、導電率が高く低コストの色素増感太陽電池の対電極を提供することである。
【０００６】
更に、本発明の目的は、前記色素増感太陽電池の対電極の製造方法を提供することである。
【課題を解決するための手段】
【０００７】
前記目的は、以下に記載の技術的解決法により達成される。
【０００８】
本発明の色素増感太陽電池の対電極は、導電性基板と、該導電性基板の少なくとも一方の面に被覆された酸をドープしたポリアニリン層とを備えている。
【０００９】
更に、本発明の色素増感太陽電池の対電極の製造方法は、
酸をドープしたポリアニリン溶液及び導電性基板を準備する工程と、
前記酸をドープしたポリアニリン溶液を前記導電性基板の少なくとも一方の面に塗布して乾燥し、前記少なくとも一方の面に、酸をドープしたポリアニリン層が被覆された色素増感太陽電池の対電極を得る工程と
を含む。
【発明の効果】
【００１０】
本発明の色素増感太陽電池の対電極は、酸をドープしたポリアニリン層を備えている。該酸をドープしたポリアニリン層における酸をドープしたポリアニリンは、比較的高い導電率を有しているため、前記対電極のシート抵抗を低下させ、前記対電極の導電率を高める。酸をドープしたポリアニリンは、非常に優れた触媒能力を有しているため、この対電極を備えた色素増感太陽電池の電解質におけるＩ3-と外部回路における電子との酸化還元反応の確率を大きくし、Ｉ3-と伝導帯における電子との再結合の確率を最大限に低下させる。また酸をドープしたポリアニリンは、比較的高い粘性を有しているため、酸をドープしたポリアニリン層と導電性基板との結合強度を高め、対電極及び外部回路間の電子伝送速度及び導電率を更に高める。前記色素増感太陽電池の対電極の性能は、現在使用されている白金の対電極の性能に匹敵し、前記色素増感太陽電池の対電極の製造コストを低減する。前記色素増感太陽電池の対電極の製造方法は簡単であり、製造された色素増感太陽電池の対電極の性能は安定している。前記製造方法は、生産性が高く、設備に対する要件が少なく、工業生産に適している。
【図面の簡単な説明】
【００１１】
【図１】本発明の色素増感太陽電池の対電極の一構造を模式的に示す図である。
【図２】本発明の色素増感太陽電池の対電極の他の構造を模式的に示す図である。
【図３】本発明の色素増感太陽電池の対電極の製造方法を示すフローチャートである。
【発明を実施するための形態】
【００１２】
本発明の解決すべき技術的課題、技術的解決法及び利点を更に明らかにするため、実施形態及び図面に基づいて本発明を更に詳細に説明する。ただし、ここに記載した具体的な実施形態は、本発明を解釈するためのものに過ぎず、本発明はこれらに限定されるものではない。
【００１３】
本発明の実施形態によれば、導電率が高く低コストの色素増感太陽電池の対電極を提供する。図１及び図２に示すように、本実施形態の色素増感太陽電池の対電極は、導電性基板１と、この導電性基板１の少なくとも一方の面に被覆された酸をドープしたポリアニリン層２とを備えている。このように、本実施形態の色素増感太陽電池の対電極は酸をドープしたポリアニリン層を備えており、該酸をドープしたポリアニリン層における酸をドープしたポリアニリンは、比較的高い導電率を有しているため、前記対電極のシート抵抗を低下させ、前記対電極の導電率を高める。酸をドープしたポリアニリンは、非常に優れた触媒能力を有しているため、前記対電極を備えた色素増感太陽電池の電解質における三ヨウ化物イオンＩ3-と外部回路における電子との酸化還元反応の確率を高めて、Ｉ3-と伝導帯における電子との再結合の確率を最大限に低下させる。また、酸をドープしたポリアニリンは、比較的高い粘性を有しており、酸をドープしたポリアニリン層と導電性基板との結合強度を高めるため、対電極及び外部回路間の電子伝送速度及び導電率を更に高める。前記色素増感太陽電池の対電極の性能は、現在使用されている白金の対電極の性能に匹敵し、前記色素増感太陽電池の対電極の製造コストを低減する。
【００１４】
具体的には、上記の実施形態の色素増感太陽電池の対電極は、以下に示す少なくとも２つの実施態様で実施され得る。
【００１５】
第１の実施態様は、図１に示す通りであり、前記色素増感太陽電池の対電極は、導電性基板１と、この導電性基板１の一方の面に被覆された酸をドープしたポリアニリン層２とを備えている。
【００１６】
第２の実施態様は、図２に示す通りであり、前記色素増感太陽電池の対電極は、導電性基板１と、この導電性基板１の対向する両面に被覆された酸をドープしたポリアニリン層２とを備えている。このように、酸をドープしたポリアニリン層２が導電性基板１の対向する両面に被覆されているため、この色素増感太陽電池の対電極の導電性を更に高め、該対電極を備えた色素増感太陽電池の電解質におけるＩ3-と伝導帯における電子との再結合の確率を最大限に低下させ、且つ、対電極及び外部回路間の電子伝送速度及び導電率を更に高める。
【００１７】
更に、上記の実施形態における酸をドープしたポリアニリン層の厚さは、２０ｎｍ〜５μｍであることが好ましく、２０ｎｍ〜５０ｎｍであることがより好ましい。酸をドープしたポリアニリン層の厚さは、色素増感太陽電池の光電変換効率に一定の影響を与える。該酸をドープしたポリアニリン層の厚さが上記の好ましい範囲内にある場合、色素増感太陽電池の光電変換効率を効果的に向上させることができる。
【００１８】
具体的には、上記の酸をドープしたポリアニリン層における酸はプロトン酸であることが好ましい。プロトン酸は、有機プロトン酸又は無機プロトン酸であってもよい。プロトン酸は、機能性有機プロトン酸であることが好ましく、スルホン酸及び／又はクエン酸であることが更に好ましい。前記スルホン酸は、カンフルスルホン酸、ドデシルスルホン酸、スルホサリチル酸、ｐ−スチレンスルホン酸、ナフタレンスルホン酸、ジノニルナフタレンスルホン酸、ジオクチルスルホコハク酸及びスルファニル酸からなる群より選ばれる少なくとも１つであることが好ましい。無機プロトン酸は、塩酸、硫酸及び過塩素酸からなる群より選ばれる少なくとも１つであることが好ましい。プロトン酸が好ましいのは、プロトン化が分子鎖のイミン窒素原子上で優先して生じ、プロトン酸ＨＡが解離し、生じた水素プロトン（Ｈ+ ）がポリアニリン分子鎖に転移して、分子鎖におけるイミン窒素原子をプロトン化し、荷電要素の励起状態にあるポーラロンを生成し、固有状態のポリアニリンがプロトン酸でドープされた後、ポリアニリン内のキノン環が消失し、電子雲が再度分配されて、窒素原子上の正電荷が共役π結合に非局在化され、ポリアニリンが高い導電性を示すためである。言うまでもなく、酸は、例えば、ＰＣｌ5 、ＳＯＣｌ2 、ＴｓＣｌ及び／又はＡｌＣｌ3 などの非プロトン酸から選択されてもよい。非プロトン酸でドープして得られた酸をドープしたポリアニリンの導電性は、プロトン酸でドープして得られた酸をドープしたポリアニリンの導電性より低い。前記酸をドープしたポリアニリン層は、好ましくは１：２〜１：５の質量比で混合された固有状態のポリアニリンと酸とから、下記のＳ１２の工程により準備される。
【００１９】
上記の導電性基板１の材料は、インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つである。
【００２０】
本発明の色素増感太陽電池の対電極の製造方法の実施形態は、図３に示されており、該色素増感太陽電池の対電極の製造方法は、
Ｓ１：酸をドープしたポリアニリン溶液と導電性基板１とを準備する工程（図１を参照）と、
Ｓ２：酸をドープしたポリアニリン溶液を導電性基板１の少なくとも一方の面に塗布して乾燥し、酸をドープしたポリアニリン層２が前記少なくとも一方の面に被覆された色素増感太陽電池の対電極を得る工程と
を含む。
【００２１】
上記の色素増感太陽電池の対電極の製造方法の実施形態におけるステップＳ１では、酸をドープしたポリアニリン溶液中の酸をドープしたポリアニリンの質量濃度が１〜２０％であることが好ましい。酸をドープしたポリアニリン溶液を準備する工程は、以下の通りであってもよい。
Ｓ１１：固有状態のポリアニリン、酸及び溶剤を準備する、
Ｓ１２：固有状態のポリアニリンと酸とを混合し、水浴で加熱し及び／又は超音波処理を行い、その後、洗浄、濾過及び乾燥して酸をドープしたポリアニリン前駆体を得る、
Ｓ１３：酸をドープしたポリアニリン前駆体を溶剤で溶解して希釈し、前記酸をドープしたポリアニリン溶液を得る。
【００２２】
具体的には、上記の酸をドープしたポリアニリン溶液を準備する工程におけるステップＳ１１では、固有状態のポリアニリンと酸とを混合する質量比が１：２〜１：５であることが好ましく、固有状態のポリアニリンは市販のものであってよい。溶剤は、脱イオン水、Ｎ−メチルピロリドン、メタノール、イソプロパノール、ｎ−ブタノール及びエタノールからなる群より選ばれる少なくとも１つであることが好ましい。溶剤の使用量は、酸をドープしたポリアニリン溶液の最後の質量濃度が１〜２０％であるような使用量であることが好ましい。前記酸は、純粋な酸液、例えば分析用純度の酸液であってもよく、又は純粋な酸液を希釈して調製された酸溶液であってもよい。該酸の選択は、上記に説明しており、簡潔さのために重複の説明を省略する。
【００２３】
上記の酸をドープしたポリアニリン溶液を準備する工程におけるステップＳ１２では、水浴での加熱温度が５０〜１００℃であることが好ましく、加熱時間が８〜７２時間であることが好ましく、超音波処理の時間が４〜４０分であることが好ましい。水浴での加熱及び／又は超音波処理は、固有状態のポリアニリンと酸溶液とを十分且つ均一に混合して、固有状態のポリアニリンに対する酸溶液のドープ処理を促進するために行う。固有状態のポリアニリンは、溶解性が劣るため、最適な加工材料ではない。そのため、固有状態のポリアニリンに酸でドープ処理を行うことにより、その特性を改善することができる。例えば、大きな分子の有機プロトン酸は界面を活性化する作用を有するため、界面活性剤として機能し、ポリアニリンにドープ処理することにより、ポリアニリンの溶解性を大幅に向上させることができる。更に、有機プロトン酸をポリアニリンにドープ処理することにより、ポリアニリンの分子内構造及び分子間構造が、分子鎖における電荷の非局在化に更に有利になり、酸をドープしたポリアニリンの導電率が大幅に高められる。一方、無機プロトン酸を用いてドープ処理する工程は簡単であり、酸をドープしたポリアニリンの導電率は比較的高く、製造した電極のシート抵抗を低下させる。この工程における洗浄、濾過及び乾燥は、過剰な酸溶液を除去して、相対的に純粋な酸をドープしたポリアニリン前駆体を得るために行われる。乾燥は、オーブン乾燥、空気乾燥、又は自然乾燥等により行われてもよく、オーブン乾燥が行われる場合、その温度は、酸をドープしたポリアニリンの融点より低いことが好ましい。
【００２４】
上記の酸をドープしたポリアニリン溶液を準備する工程におけるステップＳ１３では、得られた酸をドープしたポリアニリン溶液を、後の工程で容易に導電性基板１の表面に均一に塗布するために、酸をドープしたポリアニリン前駆体を溶剤中で溶解して希釈する。
【００２５】
上記の色素増感太陽電池の対電極の製造方法の実施形態におけるステップＳ１では、導電性基板１の材料は、インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つであることが好ましい。
【００２６】
上記の色素増感太陽電池の対電極の製造方法の実施形態におけるステップＳ２では、酸をドープしたポリアニリン溶液を導電性基板１に塗布する方法は、スピンコート法、バーコータ法、スクリーン印刷法又はスプレー塗布法であることが好ましい。スピンコート法を採用して酸をドープしたポリアニリン溶液を塗布する場合、スピンコートの回転速度が５００〜４０００回転／分であることが好ましく、回転時間が１５〜６０秒であることが好ましい。塗布が終了した後、酸をドープしたポリアニリン溶液が塗布された導電性基板１を乾燥して、導電性基板１の表面に、酸をドープしたポリアニリン層２を密に結合させる（図１及び図２を参照）。乾燥工程は、オーブン乾燥、空気乾燥又は自然乾燥等により行われることが可能であり、オーブン乾燥が行われる場合、その温度は０℃より高く、且つ２００℃以下であることが好ましい。
【００２７】
色素増感太陽電池の対電極の製造方法に関する上記の実施形態は、導電性基板１を表面処理する工程を更に含むことが好ましい。導電性基板１の表面処理は、酸素プラズマ処理、ＵＶ−オゾン処理、王水処理、過酸化水素処理、酸処理及び化学研磨処理からなる群より選ばれる１又は複数の処理方法であることが好ましい。導電性基板１の表面処理は、導電性基板１の表面から不純物及び酸化物を取り除くと共に、導電性基板１の表面の濡れ性及び吸収性を改善し、更に導電ガラスの表面から有機汚染物を除去するために行われる。このため、後の工程における処理が容易になり、後の工程で形成された酸をドープしたポリアニリン層２が導電性基板１の表面に密に結合されて、対電極及び外部回路間の電子伝送速度及び導電率が更に高められる。
【００２８】
上記の実施形態の色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、以下の通りである。
【００２９】
陽極基板：インジウムをドープした酸化スズガラス、フッ素をドープした酸化スズガラス、アルミニウムをドープした酸化亜鉛、マグネシウム・インジウム酸化物、ニッケル・タングステン酸化物、金属窒化物、金属セレン化物、金属硫化物、又は、ステンレス鋼板及びステンレス鋼網のような金属基板を使用してもよい。
【００３０】
多孔質ナノ結晶薄膜：ＴｉＯ2 多孔質電極として、Ｐ２５型の二酸化チタン粒子を使用することができ、ＺｎＯ、ＳｎＯ2 、Ｎｂ2 Ｏ5 又はＳｒＴｉＯ3 等のナノ半導体材料を使用してもよい。多孔質ナノ結晶薄膜の製造方法は、任意の適当な方法であってもよく、例えば、バーコータ法、スクリーン印刷法、ゲル法又はスプレー塗布法が用いられ得る。
【００３１】
電解質：０．５ｍｏｌ／Ｌのヨウ化カリウムＫＩ及び０．０５ｍｏｌ／Ｌのヨウ素Ｉ2 を含む液体電解質を使用してもよく、重合体電解質を使用してもよい。
【００３２】
色素増感剤：Ｎ７１９、Ｎ３、黒色素又は高効率のトリフェニルアミン類色素を使用してもよい。
【００３３】
具体的な実施例に基づき、本発明を更に詳細に説明する。
【００３４】
実施例１
色素増感太陽電池の対電極は、図１に示すような構造を有しており、前記色素増感太陽電池の対電極は、導電性基板１と、該導電性基板１の一方の面に被覆された厚さ２０ｎｍの酸をドープしたポリアニリン層２とを備えている。
【００３５】
前記色素増感太陽電池の対電極の製造方法は、以下の通りである。
【００３６】
ポリアニリンとｐ−スチレンスルホン酸との質量比が１：３であるように、固有状態のポリアニリンを秤量し、１０ｗｔ％のｐ−スチレンスルホン酸溶液を加えて混合し、撹拌しながら５０℃に水浴加熱する。７２時間反応した後、ｐ−スチレンスルホン酸を用いて混合物を洗浄して濾過し、最後に乾燥してドープしたポリアニリンを得る。上記の酸をドープしたポリアニリンを脱イオン水で十分溶解して、質量含有率１％のポリアニリン水溶液を調製する。インジウムをドープした酸化スズガラスを所望のサイズに切断した後、洗浄剤、脱イオン水、アセトン、エタノール、イソプロパノールを順番に使用して夫々１５分間超音波処理を行う。洗浄しインジウムをドープした酸化スズガラスに酸素プラズマ処理を５〜１５分間１０〜５０Ｗの出力で行う。このようにして、導電ガラスの表面の濡れ性及び吸収性を改善し、更に導電ガラスの表面の有機汚染物を除去する。処理が終了した後、導電ガラスを乾燥する。上記の調製したポリアニリン水溶液をスピンコータ上に滴下し、４０００回転／分の回転速度でインジウムをドープした酸化スズガラス上に１５秒間スピンコートする。その後、塗布されたガラスを１５０℃のオーブンで４０分間加熱して乾燥し所望の色素増感太陽電池の対電極を得る。
【００３７】
本実施例１で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、以下の通りである。
【００３８】
陽極基板：インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つを使用する。ステンレス鋼は、ステンレス鋼板又はステンレス鋼網等の金属陽極基板であってもよく、その厚さは本技術分野における通常の厚さであってもよい。
【００３９】
多孔質ナノ結晶薄膜：ＴｉＯ2 多孔質電極は、Ｐ２５型の二酸化チタン粒子を使用し、多孔質ナノ結晶薄膜の製造方法は、任意の適当な方法、例えば、バーコータ法を使用してもよい。
【００４０】
電解質：０．５Ｍのヨウ化カリウムＫＩ及び０．０５Ｍのヨウ素Ｉ2 を含む液体電解質を使用する。
【００４１】
色素増感剤：Ｎ７１９を使用する。
【００４２】
本実施例１で製造された色素増感太陽電池の対電極は、測定してみると、有利にはヨウ化物イオンＩ- ／三ヨウ化物イオンＩ3-の酸化還元反応を促進し、Ｉ3-と外部回路の電子との酸化還元反応の確率を高めて、Ｉ3-と伝導帯における電子との再結合の確率を低下しており、Ｉ3-と伝導帯における電子との再結合を避けて、色素増感太陽電池の光起電力特性を大幅に高めている。前記色素増感太陽電池の光電変換効率は５．６％であり、同じ条件下で測定した白金電極の６％の光電変換効率に近い。
【００４３】
実施例２
色素増感太陽電池の対電極は、図１に示すような構造を有しており、この色素増感太陽電池の対電極は、導電性基板１と、該導電性基板１の一方の面に被覆された厚さ５０ｎｍの酸をドープしたポリアニリン層２とを備えている。
【００４４】
前記色素増感太陽電池の対電極の製造方法は、以下の通りである。
【００４５】
ポリアニリンとｐ−スチレンスルホン酸との質量比が１：５であるように、固有状態のポリアニリンを秤量し、４ｗｔ％のｐ−スチレンスルホン酸溶液を加えて混合し、撹拌しながら８０℃に水浴加熱する。１８時間反応した後、ｐ−スチレンスルホン酸を用いて混合物を洗浄して濾過し、最後に乾燥してドープしたポリアニリンを得る。上記の酸をドープしたポリアニリンを脱イオン水で十分溶解して、質量含有率１０％のポリアニリン水溶液を調製する。フッ素をドープした酸化スズガラス（ＦＴＯ）を所望のサイズに切断した後、洗浄剤、脱イオン水、アセトン、エタノール、イソプロパノールを順番に使用して夫々１５分間超音波処理を行う。洗浄しフッ素をドープした酸化スズガラスを乾燥する。上記の調製したポリアニリン水溶液をスピンコータ上に滴下し、１０００回転／分の回転速度で、インジウムをドープした酸化スズガラス上に３０秒間スピンコートする。その後、塗布されたガラスを２００℃のオーブンで３０分間加熱して乾燥し所望の色素増感太陽電池の対電極を得る。
【００４６】
本実施例２で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００４７】
本実施例１で製造した色素増感太陽電池の対電極は、測定してみると、有利にはＩ- ／Ｉ3-の酸化還元反応を促進し、Ｉ3-と外部回路の電子との酸化還元反応の確率を高めて、Ｉ3-と伝導帯における電子との再結合の確率を低下しており、Ｉ3-と伝導帯における電子との再結合を避けて、色素増感太陽電池の光起電力特性を大幅に高めている。前記色素増感太陽電池の光電変換効率は７．１５％であり、同じ条件下で測定した白金電極の６．９％の光電変換効率より高い。
【００４８】
実施例３
色素増感太陽電池の対電極は、図１に示すような構造を有しており、この色素増感太陽電池の対電極は、導電性基板１と、該導電性基板１の一方の面に被覆された厚さ４５ｎｍの酸をドープしたポリアニリン層２とを備えている。
【００４９】
前記色素増感太陽電池の対電極の製造方法は、以下の通りである。
【００５０】
ポリアニリンとｐ−トルエンスルホン酸との質量比が１：４であるように、固有状態のポリアニリンを秤量し、４ｗｔ％のｐ−トルエンスルホン酸溶液を加えて混合し、撹拌しながら１００℃に水浴加熱する。１０時間反応した後、ｐ−トルエンスルホン酸を用いて混合物を洗浄して濾過し、最後に乾燥してドープしたポリアニリンを得る。体積比１：１の脱イオン水及びｎ−ブタノールの混合溶剤を用いて、上記の酸をドープしたポリアニリンを十分に溶解し、質量含有率１％のポリアニリン水溶液を調製する。ステンレス鋼基板を所望のサイズに切断し、洗浄剤で洗浄した後、化学研磨処理により表面から酸化物及び不純物を除去し、最後に、脱イオン水、アセトン、エタノールを順番に使用して夫々１５分間超音波処理を行い、乾燥する。上記の調製したポリアニリン水溶液をスピンコータ上に滴下し、５００回転／分の回転速度でステンレス鋼板上に６０秒スピンコートする。その後、塗布された基板を１００℃のオーブンで６０分間加熱して乾燥し所望の色素増感太陽電池の対電極を得る。
【００５１】
本実施例３で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００５２】
実施例４
色素増感太陽電池の対電極は、図１に示すような構造を有しており、この色素増感太陽電池の対電極は、導電性基板１と、該導電性基板１の一方の面に被覆された厚さ５μｍの酸をドープしたポリアニリン層２とを備えている。
【００５３】
前記色素増感太陽電池の対電極の製造方法は、以下の通りである。
【００５４】
ポリアニリンと過塩素酸との質量比が１：２であるように、固有状態のポリアニリンを秤量し、純粋な過塩素酸を加えて混合し、撹拌しながら５０℃に水浴加熱する。７２時間反応した後、純粋な過塩素酸を用いて混合物を洗浄して濾過し、最後に乾燥してドープしたポリアニリンを得る。上記の酸をドープしたポリアニリンをメタノール中で十分に溶解し、質量含有率２０％のポリアニリン水溶液を調製する。発泡銅の基板を所望のサイズに切断し、洗浄剤で洗浄した後、化学研磨処理をして表面から酸化物及び不純物を除去し、最後に、脱イオン水、アセトン、エタノールを順番に使用して夫々１５分間超音波処理を行い、乾燥する。上記の調製したポリアニリン水溶液を、スクリーン印刷法で発泡銅の基板上に塗布する。その後、塗布された基板を１８０℃のオーブンで４０分間加熱して乾燥し、所望の色素増感太陽電池の対電極を得る。
【００５５】
本実施例４で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００５６】
実施例５
色素増感太陽電池の対電極は、図１に示すような構造を有しており、この色素増感太陽電池の対電極は、導電性基板１と、該導電性基板１の一方の面に被覆された厚さ２０ｎｍの酸をドープしたポリアニリン層２とを備えている。
【００５７】
前記色素増感太陽電池の対電極の製造方法は、以下の通りである。
【００５８】
ポリアニリンと硫酸との質量比が１：５であるように、固有状態のポリアニリンを秤量し、硫酸溶液を加えて混合し、超音波処理を４０分間行う。１２時間反応した後、硫酸溶液を用いて混合物を洗浄して濾過し、最後に乾燥してドープしたポリアニリンを得る。上記の酸をドープしたポリアニリンをイソプロパノール中で十分溶解し、質量含有率１０％のポリアニリン水溶液を調製する。発泡銅の基板を所望のサイズに切断し、洗浄剤で洗浄した後、希塩酸で処理を行って表面から酸化物を除去し、次に、脱イオン水、アセトン及びエタノールを順番に使用して夫々１５分間超音波処理を行い、乾燥する。上記のポリアニリン水溶液をスプレーガンに加えて、発泡銅の基板上にスプレー塗布して、均一な膜厚を有するポリアニリン薄膜を形成する。その後、塗布された基板を空気乾燥して所望の色素増感太陽電池の対電極を得る。
【００５９】
本実施例５で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００６０】
実施例６
色素増感太陽電池の対電極は、図２に示すような構造を有しており、この色素増感太陽電池の対電極は、導電性基板１と、該導電性基板１の両面に被覆された厚さ２０ｎｍの酸をドープしたポリアニリン層２とを備えている。
【００６１】
前記色素増感太陽電池の対電極の製造方法は、以下の通りである。
【００６２】
ポリアニリンと硫酸との質量比が１：３であるように、固有状態のポリアニリンを秤量し、質量比１：１のスルホサリチル酸及びクエン酸の混合物と混合する。得られた混合物を４分間超音波処理した後、スルホサリチル酸を用いて洗浄して濾過し、最後に乾燥してドープしたポリアニリンを得る。上記の酸をドープしたポリアニリンをＮ−メチルピロリドン中で十分溶解して、質量含有率１５％のポリアニリンのＮ−メチルピロリドン溶液を調製する。マグネシウム・インジウム酸化物ガラスを面積が１０×２０ｃｍである板に切断した後、洗浄剤で洗浄し、次に、イソプロパノールに一晩浸漬して、表面から残留している油を十分に除去し、脱イオン水、アセトン及びエタノールを順番に使用して夫々１５分間超音波処理を行い、乾燥する。上記のポリアニリンのＮ−メチルピロリドン溶液を、ガラス棒を使用してバーコータ法で前記マグネシウム・インジウム酸化物ガラスの２つの対向する面に塗布して、均一な膜厚を有するポリアニリン薄膜を形成する。その後、塗布されたガラスを所望のサイズに切断し、最後に１００℃のオーブンで３０分間加熱して乾燥し所望の色素増感太陽電池の対電極を得る。
【００６３】
本実施例５で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００６４】
上記の実施例１〜６で得られた色素増感太陽電池の対電極を検査して、以下の特性を有していることが確認された。即ち、上記の酸をドープしたポリアニリン層における酸をドープしたポリアニリンは、比較的高い導電率を有しているため、前記対電極のシート抵抗を低下させ、前記対電極の導電率を高めている。また、酸をドープしたポリアニリンは、非常に優れた触媒能力を有しており、前記対電極を備えた色素増感太陽電池の電解質におけるＩ3-と外部回路における電子との酸化還元反応の確率を高めるため、Ｉ3-と伝導帯における電子との再結合の確率を最大限に低下させる。更に、酸をドープしたポリアニリンは、比較的高い粘性を有しており、酸をドープしたポリアニリン層と導電性基板との結合強度を高めるため、対電極及び外部回路間の電子伝送速度及び導電率を更に高める。色素増感太陽電池の対電極の性能は現在使用されている白金の対電極の性能に匹敵し、色素増感太陽電池の対電極の製造コストを低減する。該色素増感太陽電池の対電極の製造方法は簡単であり、製造された色素増感太陽電池の対電極の性能は安定している。前記製造方法は、生産性が高く、設備に対する要件が少なく、工業生産に適している。
【００６５】
上記の記載は、本発明の好ましい実施形態に過ぎず、本発明はこれらに限定されるものではない。本発明の要旨を逸脱しない範囲内で行われるいかなる変更、同等の置換及び改良なども、すべて本発明の権利範囲内に含まれるべきである。
【図１】
2013539168.tif 000003
【図２】
2013539168.tif 000004
【図３】
2013539168.tif 000005
【手続補正書】
【提出日】平成25年2月19日(2013.2.19)
【手続補正１】
【補正対象書類名】明細書
【補正対象項目名】全文
【補正方法】変更
【補正の内容】
【発明の詳細な説明】
【技術分野】
【０００１】
本発明は、太陽電池の技術分野に属し、具体的には色素増感太陽電池の対電極及びその製造方法に関する。
【背景技術】
【０００２】
１９８０年代以降、色素増感太陽電池は研究者に注目されている。１９９１年に、スイスのスイス連邦工科大学ローザンヌ校のエム．グレッツェル（Ｍ．Ｇｒａｔｚｅｌ）教授及び彼の研究チームは、多孔質電極の色素増感の研究において重要な発見をした。彼らは、光増感剤として遷移金属であるルテニウムを含有する有機合成色素により増感された多孔質の二酸化チタン（ＴｉＯ2 ）薄膜電極を光陽極として用い、ヨウ素及びヨウ化リチウムを電解質として用い、白金電極を対電極として用いて新たな太陽電池である色素増感太陽電池を組み立て、ＡＭ１．５及び１００ｍＷ／ｃｍ2 の模擬太陽光の照射下で７．１％〜７．９％の光電変換効率を得た。１９９３年には、エム．グレッツェル（Ｍ．Ｇｒａｔｚｅｌ）教授らは光電変換効率が１０％に達するナノメートルサイズの色素増感太陽電池を更に報告した。１９９７年には、光電変換効率が１０〜１１％に更に増加し、短絡回路電流が１８ｍＡ／ｃｍ2 になり、開回路電圧が７２０ｍＶに達した。それ以降、色素増感太陽電池は、全世界の大きな注目を集めている。
【先行技術文献】
【特許文献】
【０００３】
【特許文献１】中華人民共和国特許出願公開第1415645 号明細書
【発明の概要】
【発明が解決しようとする課題】
【０００４】
色素増感太陽電池は主に、透明な導電性基板、多孔質ナノ結晶薄膜、増感剤、電解質（ヨウ化物イオンＩ- ／三ヨウ化物イオンＩ3-）溶液、及び透明な対電極から構成されている。色素増感太陽電池の光電変換のメカニズムとして、太陽光を色素増感太陽電池に照射すると、色素分子が太陽光からエネルギーを吸収し、色素分子中の電子が励起されて励起状態に遷移する。励起状態にある電子は、ＴｉＯ2 伝導帯に迅速に送られ、色素分子は電子の損失により酸化状態になる。ＴｉＯ2 伝導帯に送られた電子はＴｉＯ2 膜中で迅速に伝送され、膜と導電性ガラスとの接触面に瞬時に達し、導電性基板上に集まり、外部回路を通じて対電極に流れる。酸化状態にある色素分子は、電解質（Ｉ- ／Ｉ3-）溶液中の電子供与体（Ｉ- ）から電子を受けて基底状態に戻り、色素分子が再生される。電解質溶液中の電子供与体（還元剤）は、電子を与えた後、対電極まで拡散し、電子を受けて還元される。このようにして光電化学反応サイクルが完成される。対電極は主に電子を集めるために用いられ、Ｉ- ／Ｉ3-と陰極電子との電子交換速度を速めて、Ｉ3-とＴｉＯ2 伝導帯における電子との再結合の確率を最大限に低下させる。しかしながら、現在用いられている対電極は主に、表面被覆のために白金を用いた対電極である。このような対電極の触媒能力は優れているが、白金自体が高価且つ希少な材料であり、その製造工程が複雑であるため、このような対電極の製造コストが高くなり、大量生産及び適用に不利である。従って、白金電極を取替えて使用すべく、廉価且つ高効率の対電極のための新たな材料を開発することが本技術分野の傾向になっている。
【０００５】
本発明の目的は、導電率が高く低コストの色素増感太陽電池の対電極を提供することである。
【０００６】
更に、本発明の目的は、前記色素増感太陽電池の対電極の製造方法を提供することである。
【課題を解決するための手段】
【０００７】
前記目的は、以下に記載の技術的解決法により達成される。
【０００８】
本発明の色素増感太陽電池の対電極は、導電性基板と、該導電性基板の少なくとも一方の面に被覆された酸をドープしたポリアニリン層とを備えている。
【０００９】
更に、本発明の色素増感太陽電池の対電極の製造方法は、
酸をドープしたポリアニリン溶液及び導電性基板を準備する工程と、
前記酸をドープしたポリアニリン溶液を前記導電性基板の少なくとも一方の面に塗布して乾燥し、前記少なくとも一方の面に、酸をドープしたポリアニリン層が被覆された色素増感太陽電池の対電極を得る工程と
を含む。
【発明の効果】
【００１０】
本発明の色素増感太陽電池の対電極は、酸をドープしたポリアニリン層を備えている。該酸をドープしたポリアニリン層における酸をドープしたポリアニリンは、比較的高い導電率を有しているため、前記対電極のシート抵抗を低下させ、前記対電極の導電率を高める。酸をドープしたポリアニリンは、非常に優れた触媒能力を有しているため、この対電極を備えた色素増感太陽電池の電解質におけるＩ3-と外部回路における電子との酸化還元反応の確率を大きくし、Ｉ3-と伝導帯における電子との再結合の確率を最大限に低下させる。また酸をドープしたポリアニリンは、比較的高い粘性を有しているため、酸をドープしたポリアニリン層と導電性基板との結合強度を高め、対電極及び外部回路間の電子伝送速度及び導電率を更に高める。前記色素増感太陽電池の対電極の性能は、現在使用されている白金の対電極の性能に匹敵し、前記色素増感太陽電池の対電極の製造コストを低減する。前記色素増感太陽電池の対電極の製造方法は簡単であり、製造された色素増感太陽電池の対電極の性能は安定している。前記製造方法は、生産性が高く、設備に対する要件が少なく、工業生産に適している。
【図面の簡単な説明】
【００１１】
【図１】本発明の色素増感太陽電池の対電極の一構造を模式的に示す図である。
【図２】本発明の色素増感太陽電池の対電極の他の構造を模式的に示す図である。
【図３】本発明の色素増感太陽電池の対電極の製造方法を示すフローチャートである。
【発明を実施するための形態】
【００１２】
本発明の解決すべき技術的課題、技術的解決法及び利点を更に明らかにするため、実施形態及び図面に基づいて本発明を更に詳細に説明する。ただし、ここに記載した具体的な実施形態は、本発明を解釈するためのものに過ぎず、本発明はこれらに限定されるものではない。
【００１３】
本発明の実施形態によれば、導電率が高く低コストの色素増感太陽電池の対電極を提供する。図１及び図２に示すように、本実施形態の色素増感太陽電池の対電極は、導電性基板１と、この導電性基板１の少なくとも一方の面に被覆された酸をドープしたポリアニリン層２とを備えている。このように、本実施形態の色素増感太陽電池の対電極は酸をドープしたポリアニリン層を備えており、該酸をドープしたポリアニリン層における酸をドープしたポリアニリンは、比較的高い導電率を有しているため、前記対電極のシート抵抗を低下させ、前記対電極の導電率を高める。酸をドープしたポリアニリンは、非常に優れた触媒能力を有しているため、前記対電極を備えた色素増感太陽電池の電解質における三ヨウ化物イオンＩ3-と外部回路における電子との酸化還元反応の確率を高めて、Ｉ3-と伝導帯における電子との再結合の確率を最大限に低下させる。また、酸をドープしたポリアニリンは、比較的高い粘性を有しており、酸をドープしたポリアニリン層と導電性基板との結合強度を高めるため、対電極及び外部回路間の電子伝送速度及び導電率を更に高める。前記色素増感太陽電池の対電極の性能は、現在使用されている白金の対電極の性能に匹敵し、前記色素増感太陽電池の対電極の製造コストを低減する。
【００１４】
具体的には、上記の実施形態の色素増感太陽電池の対電極は、以下に示す少なくとも２つの実施態様で実施され得る。
【００１５】
第１の実施態様は、図１に示す通りであり、前記色素増感太陽電池の対電極は、導電性基板１と、この導電性基板１の一方の面に被覆された酸をドープしたポリアニリン層２とを備えている。
【００１６】
第２の実施態様は、図２に示す通りであり、前記色素増感太陽電池の対電極は、導電性基板１と、この導電性基板１の対向する両面に被覆された酸をドープしたポリアニリン層２とを備えている。このように、酸をドープしたポリアニリン層２が導電性基板１の対向する両面に被覆されているため、この色素増感太陽電池の対電極の導電性を更に高め、該対電極を備えた色素増感太陽電池の電解質におけるＩ3-と伝導帯における電子との再結合の確率を最大限に低下させ、且つ、対電極及び外部回路間の電子伝送速度及び導電率を更に高める。
【００１７】
更に、上記の実施形態における酸をドープしたポリアニリン層の厚さは、２０ｎｍ〜５μｍであることが好ましく、２０ｎｍ〜５０ｎｍであることがより好ましい。酸をドープしたポリアニリン層の厚さは、色素増感太陽電池の光電変換効率に一定の影響を与える。該酸をドープしたポリアニリン層の厚さが上記の好ましい範囲内にある場合、色素増感太陽電池の光電変換効率を効果的に向上させることができる。
【００１８】
具体的には、上記の酸をドープしたポリアニリン層における酸はプロトン酸であることが好ましい。プロトン酸は、有機プロトン酸又は無機プロトン酸であってもよい。プロトン酸は、機能性有機プロトン酸であることが好ましく、スルホン酸及び／又はクエン酸であることが更に好ましい。前記スルホン酸は、カンフルスルホン酸、ドデシルスルホン酸、スルホサリチル酸、ｐ−スチレンスルホン酸、ｐ−トルエンスルホン酸、ナフタレンスルホン酸、ジノニルナフタレンスルホン酸、ジオクチルスルホコハク酸及びスルファニル酸からなる群より選ばれる少なくとも１つであることが好ましい。無機プロトン酸は、塩酸、硫酸及び過塩素酸からなる群より選ばれる少なくとも１つであることが好ましい。プロトン酸が好ましいのは、プロトン化が分子鎖のイミン窒素原子上で優先して生じ、プロトン酸ＨＡが解離し、生じた水素プロトン（Ｈ+ ）がポリアニリン分子鎖に転移して、分子鎖におけるイミン窒素原子をプロトン化し、荷電要素の励起状態にあるポーラロンを生成し、固有状態のポリアニリンがプロトン酸でドープされた後、ポリアニリン内のキノン環が消失し、電子雲が再度分配されて、窒素原子上の正電荷が共役π結合に非局在化され、ポリアニリンが高い導電性を示すためである。言うまでもなく、酸は、例えば、ＰＣｌ5 、ＳＯＣｌ2 、ＴｓＣｌ及び／又はＡｌＣｌ3 などの非プロトン酸から選択されてもよい。非プロトン酸でドープして得られた酸をドープしたポリアニリンの導電性は、プロトン酸でドープして得られた酸をドープしたポリアニリンの導電性より低い。前記酸をドープしたポリアニリン層は、好ましくは１：２〜１：５の質量比で混合された固有状態のポリアニリンと酸とから、下記のＳ１２の工程により準備される。
【００１９】
上記の導電性基板１の材料は、インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つである。
【００２０】
本発明の色素増感太陽電池の対電極の製造方法の実施形態は、図３に示されており、該色素増感太陽電池の対電極の製造方法は、
Ｓ１：酸をドープしたポリアニリン溶液と導電性基板１とを準備する工程（図１を参照）と、
Ｓ２：酸をドープしたポリアニリン溶液を導電性基板１の少なくとも一方の面に塗布して乾燥し、酸をドープしたポリアニリン層２が前記少なくとも一方の面に被覆された色素増感太陽電池の対電極を得る工程と
を含む。
【００２１】
上記の色素増感太陽電池の対電極の製造方法の実施形態におけるステップＳ１では、酸をドープしたポリアニリン溶液中の酸をドープしたポリアニリンの質量濃度が１〜２０％であることが好ましい。酸をドープしたポリアニリン溶液を準備する工程は、以下の通りであってもよい。
Ｓ１１：固有状態のポリアニリン、酸及び溶剤を準備する、
Ｓ１２：固有状態のポリアニリンと酸とを混合し、水浴で加熱し及び／又は超音波処理を行い、その後、洗浄、濾過及び乾燥して酸をドープしたポリアニリン前駆体を得る、
Ｓ１３：酸をドープしたポリアニリン前駆体を溶剤で溶解して希釈し、前記酸をドープしたポリアニリン溶液を得る。
【００２２】
具体的には、上記の酸をドープしたポリアニリン溶液を準備する工程におけるステップＳ１１では、固有状態のポリアニリンと酸とを混合する質量比が１：２〜１：５であることが好ましく、固有状態のポリアニリンは市販のものであってよい。溶剤は、脱イオン水、Ｎ−メチルピロリドン、メタノール、イソプロパノール、ｎ−ブタノール及びエタノールからなる群より選ばれる少なくとも１つであることが好ましい。溶剤の使用量は、酸をドープしたポリアニリン溶液の最後の質量濃度が１〜２０％であるような使用量であることが好ましい。前記酸は、純粋な酸液、例えば分析用純度の酸液であってもよく、又は純粋な酸液を希釈して調製された酸溶液であってもよい。該酸の選択は、上記に説明しており、簡潔さのために重複の説明を省略する。
【００２３】
上記の酸をドープしたポリアニリン溶液を準備する工程におけるステップＳ１２では、水浴での加熱温度が５０〜１００℃であることが好ましく、加熱時間が８〜７２時間であることが好ましく、超音波処理の時間が４〜４０分であることが好ましい。水浴での加熱及び／又は超音波処理は、固有状態のポリアニリンと酸溶液とを十分且つ均一に混合して、固有状態のポリアニリンに対する酸溶液のドープ処理を促進するために行う。固有状態のポリアニリンは、溶解性が劣るため、最適な加工材料ではない。そのため、固有状態のポリアニリンに酸でドープ処理を行うことにより、その特性を改善することができる。例えば、大きな分子の有機プロトン酸は界面を活性化する作用を有するため、界面活性剤として機能し、ポリアニリンにドープ処理することにより、ポリアニリンの溶解性を大幅に向上させることができる。更に、有機プロトン酸をポリアニリンにドープ処理することにより、ポリアニリンの分子内構造及び分子間構造が、分子鎖における電荷の非局在化に更に有利になり、酸をドープしたポリアニリンの導電率が大幅に高められる。一方、無機プロトン酸を用いてドープ処理する工程は簡単であり、酸をドープしたポリアニリンの導電率は比較的高く、製造した電極のシート抵抗を低下させる。この工程における洗浄、濾過及び乾燥は、過剰な酸溶液を除去して、相対的に純粋な酸をドープしたポリアニリン前駆体を得るために行われる。乾燥は、オーブン乾燥、空気乾燥、又は自然乾燥等により行われてもよく、オーブン乾燥が行われる場合、その温度は、酸をドープしたポリアニリンの融点より低いことが好ましい。
【００２４】
上記の酸をドープしたポリアニリン溶液を準備する工程におけるステップＳ１３では、得られた酸をドープしたポリアニリン溶液を、後の工程で容易に導電性基板１の表面に均一に塗布するために、酸をドープしたポリアニリン前駆体を溶剤中で溶解して希釈する。
【００２５】
上記の色素増感太陽電池の対電極の製造方法の実施形態におけるステップＳ１では、導電性基板１の材料は、インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つであることが好ましい。
【００２６】
上記の色素増感太陽電池の対電極の製造方法の実施形態におけるステップＳ２では、酸をドープしたポリアニリン溶液を導電性基板１に塗布する方法は、スピンコート法、バーコータ法、スクリーン印刷法又はスプレー塗布法であることが好ましい。スピンコート法を採用して酸をドープしたポリアニリン溶液を塗布する場合、スピンコートの回転速度が５００〜４０００回転／分であることが好ましく、回転時間が１５〜６０秒であることが好ましい。塗布が終了した後、酸をドープしたポリアニリン溶液が塗布された導電性基板１を乾燥して、導電性基板１の表面に、酸をドープしたポリアニリン層２を密に結合させる（図１及び図２を参照）。乾燥工程は、オーブン乾燥、空気乾燥又は自然乾燥等により行われることが可能であり、オーブン乾燥が行われる場合、その温度は０℃より高く、且つ２００℃以下であることが好ましい。
【００２７】
色素増感太陽電池の対電極の製造方法に関する上記の実施形態は、導電性基板１を表面処理する工程を更に含むことが好ましい。導電性基板１の表面処理は、酸素プラズマ処理、ＵＶ−オゾン処理、王水処理、過酸化水素処理、酸処理及び化学研磨処理からなる群より選ばれる１又は複数の処理方法であることが好ましい。導電性基板１の表面処理は、導電性基板１の表面から不純物及び酸化物を取り除くと共に、導電性基板１の表面の濡れ性及び吸収性を改善し、更に導電ガラスの表面から有機汚染物を除去するために行われる。このため、後の工程における処理が容易になり、後の工程で形成された酸をドープしたポリアニリン層２が導電性基板１の表面に密に結合されて、対電極及び外部回路間の電子伝送速度及び導電率が更に高められる。
【００２８】
上記の実施形態の色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、以下の通りである。
【００２９】
陽極基板：インジウムをドープした酸化スズガラス、フッ素をドープした酸化スズガラス、アルミニウムをドープした酸化亜鉛、マグネシウム・インジウム酸化物、ニッケル・タングステン酸化物、金属窒化物、金属セレン化物、金属硫化物、又は、ステンレス鋼板及びステンレス鋼網のような金属基板を使用してもよい。
【００３０】
多孔質ナノ結晶薄膜：ＴｉＯ2 多孔質電極として、Ｐ２５型の二酸化チタン粒子を使用することができ、ＺｎＯ、ＳｎＯ2 、Ｎｂ2 Ｏ5 又はＳｒＴｉＯ3 等のナノ半導体材料を使用してもよい。多孔質ナノ結晶薄膜の製造方法は、任意の適当な方法であってもよく、例えば、バーコータ法、スクリーン印刷法、ゲル法又はスプレー塗布法が用いられ得る。
【００３１】
電解質：０．５ｍｏｌ／Ｌのヨウ化カリウムＫＩ及び０．０５ｍｏｌ／Ｌのヨウ素Ｉ2 を含む液体電解質を使用してもよく、重合体電解質を使用してもよい。
【００３２】
色素増感剤：Ｎ７１９、Ｎ３、黒色素又は高効率のトリフェニルアミン類色素を使用してもよい。
【００３３】
具体的な実施例に基づき、本発明を更に詳細に説明する。
【００３４】
実施例１
色素増感太陽電池の対電極は、図１に示すような構造を有しており、前記色素増感太陽電池の対電極は、導電性基板１と、該導電性基板１の一方の面に被覆された厚さ２０ｎｍの酸をドープしたポリアニリン層２とを備えている。
【００３５】
前記色素増感太陽電池の対電極の製造方法は、以下の通りである。
【００３６】
ポリアニリンとｐ−スチレンスルホン酸との質量比が１：３であるように、固有状態のポリアニリンを秤量し、１０ｗｔ％のｐ−スチレンスルホン酸溶液を加えて混合し、撹拌しながら５０℃に水浴加熱する。７２時間反応した後、ｐ−スチレンスルホン酸を用いて混合物を洗浄して濾過し、最後に乾燥してドープしたポリアニリンを得る。上記の酸をドープしたポリアニリンを脱イオン水で十分溶解して、質量含有率１％のポリアニリン水溶液を調製する。インジウムをドープした酸化スズガラスを所望のサイズに切断した後、洗浄剤、脱イオン水、アセトン、エタノール、イソプロパノールを順番に使用して夫々１５分間超音波処理を行う。洗浄しインジウムをドープした酸化スズガラスに酸素プラズマ処理を５〜１５分間１０〜５０Ｗの出力で行う。このようにして、導電ガラスの表面の濡れ性及び吸収性を改善し、更に導電ガラスの表面の有機汚染物を除去する。処理が終了した後、導電ガラスを乾燥する。上記の調製したポリアニリン水溶液をスピンコータ上に滴下し、４０００回転／分の回転速度でインジウムをドープした酸化スズガラス上に１５秒間スピンコートする。その後、塗布されたガラスを１５０℃のオーブンで４０分間加熱して乾燥し所望の色素増感太陽電池の対電極を得る。
【００３７】
本実施例１で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、以下の通りである。
【００３８】
陽極基板：インジウムをドープした酸化スズガラス、フッ素をドープした酸化スズガラス、炭素鋼、ステンレス鋼、アルミニウムをドープした酸化亜鉛、マグネシウム・インジウム酸化物、ニッケル・タングステン酸化物、金属窒化物、金属セレン化物、金属硫化物、発泡銅、発泡アルミニウム、発泡銅合金及び発泡アルミニウム合金からなる群より選ばれる１つを使用する。ステンレス鋼は、ステンレス鋼板又はステンレス鋼網等の金属陽極基板であってもよく、その厚さは本技術分野における通常の厚さであってもよい。
【００３９】
多孔質ナノ結晶薄膜：ＴｉＯ2 多孔質電極は、Ｐ２５型の二酸化チタン粒子を使用し、多孔質ナノ結晶薄膜の製造方法は、任意の適当な方法、例えば、バーコータ法を使用してもよい。
【００４０】
電解質：０．５Ｍのヨウ化カリウムＫＩ及び０．０５Ｍのヨウ素Ｉ2 を含む液体電解質を使用する。
【００４１】
色素増感剤：Ｎ７１９を使用する。
【００４２】
本実施例１で製造された色素増感太陽電池の対電極は、測定してみると、有利にはヨウ化物イオンＩ- ／三ヨウ化物イオンＩ3-の酸化還元反応を促進し、Ｉ3-と外部回路の電子との酸化還元反応の確率を高めて、Ｉ3-と伝導帯における電子との再結合の確率を低下しており、Ｉ3-と伝導帯における電子との再結合を避けて、色素増感太陽電池の光起電力特性を大幅に高めている。前記色素増感太陽電池の光電変換効率は５．６％であり、同じ条件下で測定した白金電極の６％の光電変換効率に近い。
【００４３】
実施例２
色素増感太陽電池の対電極は、図１に示すような構造を有しており、この色素増感太陽電池の対電極は、導電性基板１と、該導電性基板１の一方の面に被覆された厚さ５０ｎｍの酸をドープしたポリアニリン層２とを備えている。
【００４４】
前記色素増感太陽電池の対電極の製造方法は、以下の通りである。
【００４５】
ポリアニリンとｐ−スチレンスルホン酸との質量比が１：５であるように、固有状態のポリアニリンを秤量し、４ｗｔ％のｐ−スチレンスルホン酸溶液を加えて混合し、撹拌しながら８０℃に水浴加熱する。１８時間反応した後、ｐ−スチレンスルホン酸を用いて混合物を洗浄して濾過し、最後に乾燥してドープしたポリアニリンを得る。上記の酸をドープしたポリアニリンを脱イオン水で十分溶解して、質量含有率１０％のポリアニリン水溶液を調製する。フッ素をドープした酸化スズガラス（ＦＴＯ）を所望のサイズに切断した後、洗浄剤、脱イオン水、アセトン、エタノール、イソプロパノールを順番に使用して夫々１５分間超音波処理を行う。洗浄しフッ素をドープした酸化スズガラスを乾燥する。上記の調製したポリアニリン水溶液をスピンコータ上に滴下し、１０００回転／分の回転速度で、フッ素をドープした酸化スズガラス上に３０秒間スピンコートする。その後、塗布されたガラスを２００℃のオーブンで３０分間加熱して乾燥し所望の色素増感太陽電池の対電極を得る。
【００４６】
本実施例２で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００４７】
本実施例２で製造した色素増感太陽電池の対電極は、測定してみると、有利にはＩ- ／Ｉ3-の酸化還元反応を促進し、Ｉ3-と外部回路の電子との酸化還元反応の確率を高めて、Ｉ3-と伝導帯における電子との再結合の確率を低下しており、Ｉ3-と伝導帯における電子との再結合を避けて、色素増感太陽電池の光起電力特性を大幅に高めている。前記色素増感太陽電池の光電変換効率は７．１５％であり、同じ条件下で測定した白金電極の６．９％の光電変換効率より高い。
【００４８】
実施例３
色素増感太陽電池の対電極は、図１に示すような構造を有しており、この色素増感太陽電池の対電極は、導電性基板１と、該導電性基板１の一方の面に被覆された厚さ４５ｎｍの酸をドープしたポリアニリン層２とを備えている。
【００４９】
前記色素増感太陽電池の対電極の製造方法は、以下の通りである。
【００５０】
ポリアニリンとｐ−トルエンスルホン酸との質量比が１：４であるように、固有状態のポリアニリンを秤量し、４ｗｔ％のｐ−トルエンスルホン酸溶液を加えて混合し、撹拌しながら１００℃に水浴加熱する。１０時間反応した後、ｐ−トルエンスルホン酸を用いて混合物を洗浄して濾過し、最後に乾燥してドープしたポリアニリンを得る。体積比１：１の脱イオン水及びｎ−ブタノールの混合溶剤を用いて、上記の酸をドープしたポリアニリンを十分に溶解し、質量含有率１％のポリアニリン水溶液を調製する。ステンレス鋼基板を所望のサイズに切断し、洗浄剤で洗浄した後、化学研磨処理により表面から酸化物及び不純物を除去し、最後に、脱イオン水、アセトン、エタノールを順番に使用して夫々１５分間超音波処理を行い、乾燥する。上記の調製したポリアニリン水溶液をスピンコータ上に滴下し、５００回転／分の回転速度でステンレス鋼板上に６０秒スピンコートする。その後、塗布された基板を１００℃のオーブンで６０分間加熱して乾燥し所望の色素増感太陽電池の対電極を得る。
【００５１】
本実施例３で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００５２】
実施例４
色素増感太陽電池の対電極は、図１に示すような構造を有しており、この色素増感太陽電池の対電極は、導電性基板１と、該導電性基板１の一方の面に被覆された厚さ５μｍの酸をドープしたポリアニリン層２とを備えている。
【００５３】
前記色素増感太陽電池の対電極の製造方法は、以下の通りである。
【００５４】
ポリアニリンと過塩素酸との質量比が１：２であるように、固有状態のポリアニリンを秤量し、純粋な過塩素酸を加えて混合し、撹拌しながら５０℃に水浴加熱する。７２時間反応した後、純粋な過塩素酸を用いて混合物を洗浄して濾過し、最後に乾燥してドープしたポリアニリンを得る。上記の酸をドープしたポリアニリンをメタノール中で十分に溶解し、質量含有率２０％のポリアニリン水溶液を調製する。発泡銅の基板を所望のサイズに切断し、洗浄剤で洗浄した後、化学研磨処理をして表面から酸化物及び不純物を除去し、最後に、脱イオン水、アセトン、エタノールを順番に使用して夫々１５分間超音波処理を行い、乾燥する。上記の調製したポリアニリン水溶液を、スクリーン印刷法で発泡銅の基板上に塗布する。その後、塗布された基板を１８０℃のオーブンで４０分間加熱して乾燥し、所望の色素増感太陽電池の対電極を得る。
【００５５】
本実施例４で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００５６】
実施例５
色素増感太陽電池の対電極は、図１に示すような構造を有しており、この色素増感太陽電池の対電極は、導電性基板１と、該導電性基板１の一方の面に被覆された厚さ２０ｎｍの酸をドープしたポリアニリン層２とを備えている。
【００５７】
前記色素増感太陽電池の対電極の製造方法は、以下の通りである。
【００５８】
ポリアニリンと硫酸との質量比が１：５であるように、固有状態のポリアニリンを秤量し、硫酸溶液を加えて混合し、超音波処理を４０分間行う。１２時間反応した後、硫酸溶液を用いて混合物を洗浄して濾過し、最後に乾燥してドープしたポリアニリンを得る。上記の酸をドープしたポリアニリンをイソプロパノール中で十分溶解し、質量含有率１０％のポリアニリン水溶液を調製する。発泡銅の基板を所望のサイズに切断し、洗浄剤で洗浄した後、希塩酸で処理を行って表面から酸化物を除去し、次に、脱イオン水、アセトン及びエタノールを順番に使用して夫々１５分間超音波処理を行い、乾燥する。上記のポリアニリン水溶液をスプレーガンに加えて、発泡銅の基板上にスプレー塗布して、均一な膜厚を有するポリアニリン薄膜を形成する。その後、塗布された基板を空気乾燥して所望の色素増感太陽電池の対電極を得る。
【００５９】
本実施例５で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００６０】
実施例６
色素増感太陽電池の対電極は、図２に示すような構造を有しており、この色素増感太陽電池の対電極は、導電性基板１と、該導電性基板１の両面に被覆された厚さ２０ｎｍの酸をドープしたポリアニリン層２とを備えている。
【００６１】
前記色素増感太陽電池の対電極の製造方法は、以下の通りである。
【００６２】
ポリアニリンと、質量比１：１のスルホサリチル酸及びクエン酸の混合溶液との質量比が１：３であるように、固有状態のポリアニリンを秤量し、質量比１：１のスルホサリチル酸及びクエン酸の混合物と混合する。得られた混合物を４分間超音波処理した後、スルホサリチル酸を用いて洗浄して濾過し、最後に乾燥してドープしたポリアニリンを得る。上記の酸をドープしたポリアニリンをＮ−メチルピロリドン中で十分溶解して、質量含有率１５％のポリアニリンのＮ−メチルピロリドン溶液を調製する。マグネシウム・インジウム酸化物ガラスを面積が１０×２０ｃｍである板に切断した後、洗浄剤で洗浄し、次に、イソプロパノールに一晩浸漬して、表面から残留している油を十分に除去し、脱イオン水、アセトン及びエタノールを順番に使用して夫々１５分間超音波処理を行い、乾燥する。上記のポリアニリンのＮ−メチルピロリドン溶液を、ガラス棒を使用してバーコータ法で前記マグネシウム・インジウム酸化物ガラスの２つの対向する面に塗布して、均一な膜厚を有するポリアニリン薄膜を形成する。その後、塗布されたガラスを所望のサイズに切断し、最後に１００℃のオーブンで３０分間加熱して乾燥し所望の色素増感太陽電池の対電極を得る。
【００６３】
本実施例６で得た色素増感太陽電池の対電極を色素増感太陽電池に用いる場合、色素増感太陽電池の陽極基板、多孔質ナノ結晶薄膜、色素増感剤及び電解質等の他の要素の材料及び製造方法は、実施例１の通りである。
【００６４】
上記の実施例１〜６で得られた色素増感太陽電池の対電極を検査して、以下の特性を有していることが確認された。即ち、上記の酸をドープしたポリアニリン層における酸をドープしたポリアニリンは、比較的高い導電率を有しているため、前記対電極のシート抵抗を低下させ、前記対電極の導電率を高めている。また、酸をドープしたポリアニリンは、非常に優れた触媒能力を有しており、前記対電極を備えた色素増感太陽電池の電解質におけるＩ3-と外部回路における電子との酸化還元反応の確率を高めるため、Ｉ3-と伝導帯における電子との再結合の確率を最大限に低下させる。更に、酸をドープしたポリアニリンは、比較的高い粘性を有しており、酸をドープしたポリアニリン層と導電性基板との結合強度を高めるため、対電極及び外部回路間の電子伝送速度及び導電率を更に高める。色素増感太陽電池の対電極の性能は現在使用されている白金の対電極の性能に匹敵し、色素増感太陽電池の対電極の製造コストを低減する。該色素増感太陽電池の対電極の製造方法は簡単であり、製造された色素増感太陽電池の対電極の性能は安定している。前記製造方法は、生産性が高く、設備に対する要件が少なく、工業生産に適している。
【００６５】
上記の記載は、本発明の好ましい実施形態に過ぎず、本発明はこれらに限定されるものではない。本発明の要旨を逸脱しない範囲内で行われるいかなる変更、同等の置換及び改良なども、すべて本発明の権利範囲内に含まれるべきである。
【手続補正２】
【補正対象書類名】特許請求の範囲
【補正対象項目名】全文
【補正方法】変更
【補正の内容】
【特許請求の範囲】
【請求項１】
色素増感太陽電池の対電極において、
導電性基板を備えており、
該導電性基板の少なくとも一方の面に、酸をドープしたポリアニリン層が被覆されていることを特徴とする色素増感太陽電池の対電極。
【請求項２】
前記酸をドープしたポリアニリン層の厚さは、２０ｎｍ〜５μｍであることを特徴とする請求項１に記載の色素増感太陽電池の対電極。
【請求項３】
前記酸をドープしたポリアニリン層における酸は、機能性有機プロトン酸であることを特徴とする請求項１又は２に記載の色素増感太陽電池の対電極。
【請求項４】
前記酸をドープしたポリアニリン層における酸は、スルホン酸及び／又はクエン酸であることを特徴とする請求項１又は２に記載の色素増感太陽電池の対電極。
【請求項５】
前記スルホン酸は、カンフルスルホン酸、ドデシルスルホン酸、スルホサリチル酸、ｐ−スチレンスルホン酸、ｐ−トルエンスルホン酸、ナフタレンスルホン酸、ジノニルナフタレンスルホン酸、ジオクチルスルホコハク酸及びスルファニル酸からなる群より選ばれる少なくとも１つであることを特徴とする請求項４に記載の色素増感太陽電池の対電極。
【請求項６】
色素増感太陽電池の対電極の製造方法において、
酸をドープしたポリアニリン溶液及び導電性基板を準備する工程と、
前記酸をドープしたポリアニリン溶液を、前記導電性基板の少なくとも一方の面に塗布して乾燥し、酸をドープしたポリアニリン層が前記導電性基板の少なくとも一方の面に被覆された色素増感太陽電池の対電極を得る工程と
を含むことを特徴とする色素増感太陽電池の対電極の製造方法。
【請求項７】
前記酸をドープしたポリアニリン溶液を準備する工程は、
固有状態のポリアニリン、酸及び溶剤を準備する工程と、
前記固有状態のポリアニリンと酸とを混合し、更に水浴で加熱し、及び／又は超音波処理を行い、その後、洗浄、濾過及び乾燥して、酸をドープしたポリアニリン前駆体を得る工程と、
該酸をドープしたポリアニリン前駆体を前記溶剤中で溶解して希釈し、前記酸をドープしたポリアニリン溶液を得る工程と
を含むことを特徴とする請求項６に記載の色素増感太陽電池の対電極の製造方法。
【請求項８】
前記固有状態のポリアニリンと酸とを１：２〜１：５の質量比で混合し、
前記酸をドープしたポリアニリン溶液における酸をドープしたポリアニリンの質量濃度が、１〜２０％であることを特徴とする請求項７に記載の色素増感太陽電池の対電極の製造方法。
【請求項９】
前記溶剤は、脱イオン水、Ｎ−メチルピロリドン、メタノール、イソプロパノール、ｎ−ブタノ−ル及びエタノールからなる群より選ばれる少なくとも１つであり、
前記酸は、カンフルスルホン酸、ドデシルスルホン酸、スルホサリチル酸、ｐ−スチレンスルホン酸、ｐ−トルエンスルホン酸、ナフタレンスルホン酸、ジノニルナフタレンスルホン酸、ジオクチルスルホコハク酸、スルファニル酸、クエン酸、塩酸、硫酸及び過塩素酸からなる群より選ばれる少なくとも１つであることを特徴とする請求項７に記載の色素増感太陽電池の対電極の製造方法。
【請求項１０】
前記導電性基板に表面処理を行う工程を更に含み、
前記導電性基板に行われる表面処理は、酸素プラズマ処理、ＵＶ−オゾン処理、王水処理、過酸化水素処理、酸処理及び化学研磨処理からなる群より選ばれる少なくとも１つであり、
前記酸をドープしたポリアニリン溶液を前記導電性基板に塗布する工程は、スピンコート法、バーコータ法、スクリーン印刷法又はスプレー塗布法であり、
乾燥の温度は、０℃より高く、且つ２００℃以下であることを特徴とする請求項６に記載の色素増感太陽電池の対電極の製造方法。
【国際調査報告】
2013539168.tif 000006
2013539168.tif 000007
2013539168.tif 000008
2013539168.tif 000009
2013539168.tif 000010
2013539168.tif 000011